(57)【要約】【課題】アジャストスクリュを採用した動弁装置におけるラッシュアジャスタにおいて、ねじ面間の摩擦係数を一定に保つことである。【解決手段】リフタボディ１１の端板１２下面に設けられたねじ孔１５にアジャストスクリュ１６をねじ係合し、そのアジャストスクリュ１６を弾性体１７によって軸方向に押圧する。ねじ孔１５の雌ねじ１５ａとアジャストスクリュ１６の雄ねじ１６ａのねじ山を鋸歯状とする。鋸歯状ねじ山における一方の圧力側フランク２１ｂに梨地状凹凸面を形成し、その凹凸面に低摩擦オイルに対して不活性の高硬度被膜３１を設けて、耐久的使用に対しても、ねじ面間の摩擦係数を一定の範囲に保つようにする。【選択図】図２
2005127189.tif 000002
【特許請求の範囲】
【請求項１】
カムとバルブステム間において軸方向にスライド自在に組込まれ、カムと接触する端板の下面側にねじ孔が設けられたリフタボディと、そのリフタボディの前記ねじ孔にねじ係合されたアジャストスクリュと、前記ねじ孔の閉塞端部内に組込まれて前記アジャストスクリュを軸方向に押圧する弾性体とから成り、前記ねじ孔の雌ねじとアジャストスクリュの外周に形成された雄ねじのねじ山を、アジャストスクリュに負荷される軸方向の押込み荷重を受ける圧力側フランクのフランク角が遊び側フランクのフランク角より大きい鋸歯状とした動弁装置におけるラッシュアジャスタにおいて、前記雌ねじと雄ねじのいずれか一方のねじ山における圧力側フランクに梨地状の凹凸面を形成し、その凹凸面に低摩擦オイルに対して不活性な膜厚がほぼ均一な高硬度被膜を形成したことを特徴とする動弁装置におけるラッシュアジャスタ。
【請求項２】
前記高硬度被膜の硬度をＨｖ１０００以上とした請求項１に記載の動弁装置におけるラッシュアジャスタ。
【請求項３】
前記高硬度被膜の表面粗さをＲａ１．６〜１２．５とした請求項１又は２に記載の動弁装置におけるラッシュアジャスタ。
【請求項４】
前記梨地状凹凸面のディンプル形状を等価円直径φ５０〜５００μｍ、深さ１０〜５０μｍとした請求項１乃至３のいずれかに記載の動弁装置におけるラッシュアジャスタ。
【請求項５】
前記梨地状の凹凸面の最表面から深さ５μｍの位置での負圧長さ率を１０〜８０％とした請求項１乃至４のいずれかに記載の動弁装置におけるラッシュアジャスタ。
【請求項６】
前記高硬度被膜が、イオンプレーティング法による窒化チタン（ＴｉＮ）膜、窒化クロム（ＣｒＮ）膜、ダイヤモンドライクカーボン（ＤＬＣ）膜およびセラミック膜の一種から成る請求項１乃至５のいずれかに記載の動弁装置におけるラッシュアジャスタ。
【請求項７】
熱処理前の圧力側フランクに形成された梨地状凹凸面を、直径φ０．３〜１．２ｍｍのステンレス鋼から成るラウンドカットワイヤ、あるいはセラミック球を圧力側フランクに照射するショットピーニングにより形成した請求項１乃至６のいずれかに記載の動弁装置におけるラッシュアジャスタ。
【請求項８】
熱処理後の圧力側フランクに形成された梨地状凹凸面を♯３０〜８０（５９５〜２１０μｍ）の炭化ケイ素（ＳｉＣ）を圧力側フランクに照射するショットピーニングと、そのショットピーニング後のバレル研磨とにより形成し、その凹凸面にダイヤモンドライクカーボン（ＤＬＣ）膜を形成した請求項１乃至６のいずれかに記載の動弁装置におけるラッシュアジャスタ。
【発明の詳細な説明】
【技術分野】
【０００１】
この発明は、内燃機関における動弁装置のバルブクリアランスを自動調整するラッシュアジャスタに関するものである。
【背景技術】
【０００２】
カムの回転によって吸気バルブあるいは排気バルブ（以下、単にバルブという）を開閉させる動弁装置においては、ラッシュアジャスタの組込みによってバルブクリアランスを自動調整している。
【０００３】
上記ラッシュアジャスタとして、特許文献１および２に記載されたものが従来から知られている。このラッシュアジャスタは、リフタボディのカムと接触する端板の下面に閉塞端を有するねじ孔を形成し、そのねじ孔にねじ係合されたアジャストスクリュを、ねじ孔の閉塞端部内に組込んだ弾性体によって軸方向に押圧し、上記ねじ孔の雌ねじとアジャストスクリュの雄ねじのそれぞれを、アジャストスクリュに負荷される押し込み荷重を受ける圧力側フランクのフランク角が遊び側フランクのフランク角より大きい鋸歯ねじとしたものが従来から知られている。
【０００４】
上記ラッシュアジャスタは、例えば、カムとバルブに設けられたバルブステム間に組込み、上記バルブステムをカム側に押圧するバルブスプリングの弾力によってバルブステムの端面をアジャストスクリュの端面に押し付け、その力をリフタボディを通してカムに伝え、カムの回転によってバルブが開閉するようにする。
【０００５】
上記のようなラッシュアジャスタの内燃機関への組込みにおいて、シリンダヘッドの熱膨張等によりバルブステムとアジャストスクリュ間にバルブクリアランスが生じようとすると、弾性体の押圧力によりアジャストスクリュが遊び側フランクに沿って回転しつつ軸方向に移動して上記バルブクリアランスを吸収する。
【０００６】
また、アジャストスクリュがバルブステムによって押込み力を受けると、雄ねじと雌ねじのねじ係合部に形成された軸方向のねじ隙間を詰めるまでアジャストスクリュが後退し、さらに押込み力がかかると互いに圧接する圧力側フランクにより上記押込み力を受けてアジャストスクリュが回転しつつ後退動するのを防止する。
【０００７】
反対に、バルブシートの摩耗等によりバルブステムエンドとカム軸間の距離が縮まると、アジャストスクリュはバルブステムから負荷される軸方向の変動荷重により徐々に押し込まれて後退し、その後退によってカムのベース円がリフタボディの端板と接触するバルブ閉鎖時にバルブが完全に閉まらなくなり圧縮漏れを引き起こすことを防止する。このとき、アジャストスクリュは前記軸方向の変動荷重の最小値が０となる位置から更にねじのガタ分だけ押し込まれ、それ以上は後退しない。
【０００８】
上記では、内燃機関に組み込まれた上記ラッシュアジャスタにおけるバルブクリアランスの調整作業を記述したが、このような調整の殆ど必要のない定常的な運転状態の時、アジャストスクリュは殆ど回転せず、ねじ孔の雌ねじとアジャストスクリュの雄ねじのねじ係合部間に形成されたねじ隙間の範囲内で軸方向変位を繰り返す。
【０００９】
すなわち、アジャストスクリュは、雌ねじと雄ねじのねじ山の圧力側フランクが互いに衝突する動作とねじ隙間の範囲内で離反する動作を繰り返す。
【００１０】
鋸歯状ねじが形成されたアジャストスクリュを採用する上記ラッシュアジャスタでは、ねじ面間の摩擦係数を一定の範囲に保つことが重要である。
【００１１】
すなわち、本来、僅かな滑りだけを許容し、係止するはずの圧力側フランクの摩擦係数が所定の値より小さくなると、ねじ面間で過剰な滑りが生じ、カムによって負荷される押し込み荷重によりアジャストスクリュがねじ孔内に回転しながら押し込まれて、バルブリフト量が小さくなる。
【００１２】
また、本来、滑るはずの遊び側フランクの摩擦係数が所定の値より大きくなると、シリンダヘッドの熱膨張などによりバルブクリアランスが増大した際に、ねじ孔からアジャストスクリュが回転しながら突出することが困難となり、結果として、ラッシュアジャスタが伸長せず、バルブクリアランスを詰めることができないので、タペット音を増大させることになる。
【００１３】
ねじ面間の摩擦係数が変化する原因として、
イ、低温時のオイル粘度の増大
ロ、耐久的使用によるねじ面粗さの低下
ハ、モリブデン（Ｍｏ）等の添加剤入り低摩擦オイルの使用
を挙げることができる。
【００１４】
低温時のオイル粘度の増大による摩擦係数の変化を防止する対策として、特許文献３および４に記載された発明においては、圧力側フランクを溝の形成によって細かく分断し、接近と離反を繰り返すねじ面間に介在する潤滑油の消散効果を高めるようにしている。
【００１５】
また、耐久的使用によるねじ面粗さの低下による摩擦係数の変化を防止する対策として、特許文献５に記載された発明では、ねじ面粗さをねじ面の摩耗量に比較して大きくすることで耐久的使用後も一定の摩擦係数を維持するようにしている。
【００１６】
さらに、低摩擦オイルの使用による摩擦係数の変化を防止する対策としては、ねじ面を低摩擦オイルに対して不活性の物質に表面改質することで、添加剤の反応を抑制することが有効である。
【００１７】
ここで、低摩擦オイルに対する不活性の物質の代表的なものとして、セラミックやダイヤモンドライクカーボンなどの高硬度被膜を挙げることができる。一般的に、このような高硬度被膜を摺動面の一方に施す場合、被膜処理される面は、被膜の密着性を高めるため、表面粗さが小さくなるように仕上げ加工される。
【００１８】
高硬度被膜の形成は、摺動による相手部材の摩耗を軽減すること、摩耗係数を小さく保ち、摺動抵抗を軽減することを目的とする。
【００１９】
動弁装置における摩擦損失の大部分はカムと摺動可能なリフタあるいはアジャスティングシムの接触部における摩擦損失に起因しており、その摩擦損失の低減化を図るため、特許文献６では、カムの外周にオイル溜りとしてディンプルを設け、カムと接触するリフタあるいはアジャスティングシムの接触面を表面粗さが小さく成るように仕上げ加工して、その仕上げ面に前記の高硬度被膜を形成し、摩擦損失の低減化を図るようにしている。
【００２０】
このような背景から、動弁装置におけるラッシュアジャスタにおいても、アジャストスクリュの外周に形成されたねじ面とねじ孔のねじ面における一方に凹凸加工を施し、他方のねじ面を面粗さが小さくなるよう加工して、その表面に高硬度皮膜を施すようにしている。
【特許文献１】特開平１１−３２４６１７号公報
【特許文献２】特開平１１−３２４６１８号公報
【特許文献３】特表平３−５０１７８５８公報
【特許文献４】アメリカ特許４９８１１１７号明細書
【特許文献５】特開２００１−３９７２１３号公報
【特許文献６】特開２００３−１３７１０号公報
【発明の開示】
【発明が解決しようとする課題】
【００２１】
ところで、鋸歯状のねじ山が形成されたアジャストスクリュを採用するラッシュアジャスタにおいては、定常的な運転状態では前述の如く、ねじ面の相対運動が摺動ではなく、衝突と離反の繰り返しであり、また、摩擦係数も一定の範囲を超えて下がり過ぎてはいけないという点で、前述のような一般的な被膜形成法が適切であるとは限らない。
【００２２】
すなわち、ねじ面の一方に凹凸面を形成し、他方のねじ面を表面粗さが小さくなるように仕上げ加工し、その加工面に高硬度被膜を設けたラッシュアジャスタでは、耐久的使用後に、凹凸面の凸部が高硬度被膜により研摩され、一方、高硬度被膜側も研摩されて面粗さが小さくなり、ねじ面間の摩擦係数が極端に低下する。
【００２３】
ねじ面間の摩擦係数が所定の値より小さくなると、ねじ面間で過剰な滑りが生じ、カムによって負荷される押し込み荷重によってアジャストスクリュがねじ孔内に回転しながら押し込まれて、バルブリフト量が小さくなるという問題が発生する。
【００２４】
また、衝突と離反を繰り返す定常的な運転モードではねじ面間に衝撃荷重が加わるため、高硬度被膜に割れが生じ易く、凹凸の殆んどない仕上げ面上で高硬度被膜に一旦割れが生じると、短時間で広範囲に被膜の割離が拡がってしまうという問題が生じる。
【００２５】
この発明の課題は、耐久的使用に際しても、ねじ面間の摩擦係数を一定範囲内に保つことができるようにした動弁装置におけるラッシュアジャスタを提供することである。
【課題を解決するための手段】
【００２６】
上記の課題を解決するために、この発明においては、カムとバルブステム間において軸方向にスライド自在に組込まれ、カムと接触する端板の下面側にねじ孔が設けられたリフタボディと、そのリフタボディの前記ねじ孔にねじ係合されたアジャストスクリュと、前記ねじ孔の閉塞端部内に組込まれて前記アジャストスクリュを軸方向に押圧する弾性体とから成り、前記ねじ孔の雌ねじとアジャストスクリュの外周に形成された雄ねじのねじ山を、アジャストスクリュに負荷される軸方向の押込み荷重を受ける圧力側フランクのフランク角が遊び側フランクのフランク角より大きい鋸歯状とした動弁装置におけるラッシュアジャスタにおいて、前記雌ねじと雄ねじのいずれか一方のねじ山における圧力側フランクに梨地状の凹凸面を形成し、その凹凸面に低摩擦オイルに対して不活性な膜厚がほぼ均一な高硬度被膜を形成した構成を採用したのである。
【００２７】
ここで、高硬度被膜の被膜は摩耗を抑制し、耐久的使用に対してもねじ面間の摩擦係数を一定範囲に保つために、その硬度をＨｖ１０００以上とするのが好ましい。
【００２８】
また、ねじ面間の油膜の排除効果を耐久的使用後でも維持されるよう、高硬度被膜の表面粗さはＲａ１．６〜１２．５とするのがよい。
【００２９】
上記と同様の目的から、梨地状凹凸面のディンプル形状は、等価円直径φ５０〜５００μｍ、深さ１０〜５０μｍとするのが好ましい。
【００３０】
また、圧力側フランクが耐久的使用により摩耗しても最低限の摩擦係数が維持されるよう、梨地状凹凸面の最表面から深さ５μｍの位置で負荷長さ率を１０〜８０％とするのがよい。
【００３１】
ここで、負荷長さ率とは、切断レベルにおける輪郭曲線要素の負荷長さの評価長さに対する比であり、ＪＩＳ．Ｂ０６０１に規定されている負荷長さ率に準拠する。
【００３２】
この発明にかかる動弁装置におけるラッシュアジャスタにおいて、高硬度被膜として、イオンプレーティング法による窒化チタン（ＴｉＮ）膜、窒化クロム（ＣｒＮ）膜、ダイヤモンドライクカーボン（ＤＬＣ）膜、およびセラミック膜を採用することができる。
【００３３】
これらの高硬度被膜が設けられる圧力側フランクの凹凸面の形成に際し、ショットピーニング法を採用することができる。ここで、圧力側フランクが熱処理前の場合は、ブラスト材として、直径φ０．３〜１．２ｍｍのステンレス鋼から成るラウンドカットワイヤやセラミック球を用いるようにする。
【００３４】
熱処理後の圧力側フランクに凹凸面を形成し、その凹凸面にＤＬＣ膜を設ける場合は、ブラスト材として、♯３０〜８０（５９５〜２１０μｍ）の炭化ケイ素（ＳｉＣ）を用い、このブラスト材を圧力側フランクにショットピーニングして梨地状凹凸面を形成したのち、その梨地状凹凸面をバレル研摩してＤＬＣ膜を設けるようにする。
【発明の効果】
【００３５】
上記のように、雄ねじと雌ねじのいずれか一方のねじ山における圧力側フランクに凹凸面を形成し、その凹凸面に低摩擦オイルに対して不活性の高硬度被膜を形成したことにより、耐久的使用に対しても圧力側フランク間の摩擦係数を一定の範囲に保つことができ、ラッシュアジャスタの機能を充分に発揮させることができる。
【発明を実施するための最良の形態】
【００３６】
以下、この発明の実施の形態を図に基づいて説明する。図１は、この発明に係るラッシュアジャスタＡをダイレクト型動弁装置のカム１とバルブステム２間に組み込んだ状態を示している。
【００３７】
バルブステム２は上端部にスプリングリテナ３を有し、そのスプリングリテナ３に付与されるバルブスプリング４の弾力によってバルブステム２は下端のバルブ５がバルブシート６に密着する方向に付勢されている。
【００３８】
図２に示すように、ラッシュアジャスタＡはリフタボディ１１を有している。リフタボディ１１は、図１に示すように、シリンダヘッドＢに形成されたガイド孔７内においてスライド自在とされる。このリフタボディ１１はカム１と接触する端板１２を上側に有し、その端板１２の下面側にナット部材１３が設けられている。ナット部材１３は、フランジ１３ａを外周上部に有している。このナット部材１３はリフタボディ１１の内周に取付けた止め輪１４によってリフタボディ１１の端板１２下面に当接する状態に保持されている。
【００３９】
ナット部材１３に形成されたねじ孔１５にはアジャストスクリュ１６がねじ係合され、このアジャストスクリュ１６は上側に組込まれた弾性体１７により軸方向に押圧されてナット部材１３の外側に設けられたキャップ状スペーサ１８の底板に押し付けられている。
【００４０】
スペーサ１８の上縁には半径方向外方に向く複数の突片１９が設けられ、各突片１９はナット部材１３のフランジ１３ａに形成された切欠部２０内にスライド自在に嵌合され、前記止め輪１４によって切欠部２０から下方に抜け出るのが防止されている。
【００４１】
上記スペーサ１８は、突片１９と切欠部２０の嵌合により、ナット部材１３に対して回り止めされ、かつ上下方向には移動自在とされている。
【００４２】
図３および図５に示すように、ねじ孔１５の雌ねじ１５ａとアジャストスクリュ１６の外周に形成された雄ねじ１６ａのねじ山は、アジャストスクリュ１６に負荷される押し込み力を受ける圧力側フランク２１ａ、２１ｂのフランク角が遊び側フランク２２ａ、２２ｂのフランク角より大きい鋸歯状とされ、その鋸歯状ねじ山に前記弾性体１７の押圧によってアジャストスクリュ１６が回転しつつ軸方向に移動するリード角が設けられている。
【００４３】
また、ナット部材１３におけるねじ孔１５の内周には雌ねじ１５ａを周方向に分断する複数の軸方向溝２３が形成されている。この軸方向溝２３は雌ねじ１５ａと雄ねじ１６ａのねじ係合面間に介在するオイルの排除効果を高めるものであるため、形成しておくのが好ましい。
【００４４】
上記の構成から成るラッシュアジャスタＡの動弁装置への組込みにおいて、シリンダヘッドＢの熱膨張等によってバルブステム２とアジャストスクリュ１６間にバルブクリアランスが生じると、弾性体１７の押圧によってアジャストスクリュ１６が遊び側フランク２２ａに沿って回転しつつ軸方向に移動して上記バルブクリアランスを吸収する。
【００４５】
また、アジャストスクリュ１６がバルブステム２によって押し込み力を受けると、雌ねじ１５ａと雄ねじ１６ａのねじ係合部に形成された軸方向のねじ隙間をつめるまでアジャストスクリュ１６が後退し、さらに押し込み力がかかると、互いに圧接する圧力側フランク２１ａ、２１ｂにより上記押し込み力を受けてアジャストスクリュ１６が回転しつつ後退動するのを防止する。
【００４６】
反対に、バルブシート６の摩耗等によりバルブステム２の上端とカム１間の距離が縮まると、アジャストスクリュ１６はバルブステム２から負荷される軸方向の変動荷重により徐々に押し込まれて回転しつつ後退し、カム１のベース円１ａがリフタボディ１１の端板１２と接触するバルブ閉鎖時にバルブ５が不完全に閉鎖するのを防止する。このとき、アジャストスクリュ１６は前記軸方向の変動荷重の最小値が０となる位置からさらにねじ隙間分だけ押し込まれ、それ以上は後退しない。
【００４７】
一方、バルブクリアランスの調整が必要のない定常的な運転状態の時は、アジャストスクリュ１６は殆ど回転せず、ねじ孔１５の雌ねじ１５ａとアジャストスクリュ１６の雄ねじ１６ａのねじ係合部間に形成されたねじ隙間の範囲内で軸方向変位を繰り返す。
【００４８】
すなわち、アジャストスクリュ１６の雄ねじ１６ａにおける圧力側フランク２１ｂは雌ねじ１５ａの圧力側フランク２１ａに圧接する作動と、その圧力側フランク２１ａ、２１ｂが離反する作動とを繰り返し行う。このとき、圧力側フランク２１ａ、２１ｂ間に介在する潤滑油（オイル）はねじ孔１５の内周に形成された軸方向溝２３からスムーズに排除される。このため、圧力側フランク２１ａ、２１ｂが接触する方向にアジャストスクリュ１６が移動した際、圧力側フランク２１ａ、２１ｂ間に潤滑油を挾み込むことがなく、アジャストスクリュ１６が回転しつつ後退動してバルブリフト量が低下するという問題の発生を未然に防止することができる。
【００４９】
ラッシュアジャスタは、上記のようにアジャストスクリュ１６の回転しつつ軸方向の移動によってバルブクリアランスを吸収するため、雌ねじ１５ａと雄ねじ１６ａのねじ係合部間の摩擦係数を小さくするのが好ましいが、小さくなり過ぎると、ねじ係合部間の隙間を詰める定常的な運転状態時にアジャストスクリュ１６が回転してねじ孔１５内に押し込まれ、バルブリフト量が低下する問題が発生する。
【００５０】
このため、雌ねじ１５ａと雄ねじ１６ａのねじ山における圧力側フランク２１ａ、２１ｂ間の摩擦係数は一定の範囲に保つ必要がある。
【００５１】
そこで、実施の形態では、図３乃至図５に示すように、アジャストスクリュ１６の外周に形成された雄ねじ１６ａの圧力側フランク２１ｂに梨地状の凹凸面３０を形成し、その凹凸面３０上に低摩擦オイルに対して不活性な高硬度被膜３１を設けるようにしている。
【００５２】
高硬度被膜３１として、窒化チタン（ＴｉＮ）膜、窒化クロム（ＣｒＮ）膜、ダイヤモンドライクカーボン（ＤＬＣ）膜、セラミック膜を挙げることができ、実施の形態では硬度がＨｖ１０００〜１５００のＤＬＣ膜３１を採用している。
【００５３】
ここで、ＤＬＣ膜３１が施される梨地状凹凸面３０が細かく鋭い凹凸面３０であると、雌ねじ１５ａの圧力側フランク２１ａを摩耗させるばかりでなく、ＤＬＣ膜３１の密着性を低下させるため、梨地状凹凸面３０の凹凸は比較的大きく滑らかな方が良い。
【００５４】
鋼から成る焼入れ前のアジャストスクリュ１６に対して比較的大きく滑らかな凹凸を形成するには、角のないブラスト材を投射するショットピーニングが効果的である。ブラスト材として、ステンレス鋼（ＳＵＳ）から成るワイヤをその直径と同程度の幅でカットし、端面の角を丸めたラウンドカットワイヤ（ＲＣＷ）やセラミック球を挙げることができる。
【００５５】
一方、鋼から成る焼入れ後のアジャストスクリュ１６に対して滑らかな凹凸を形成するには、鋭い角をもったブラスト材を用いてショットピーニングしたのち、バレル研摩してショットピーニングにより形成された凹凸の頂上を丸めるようにする。
【００５６】
ここで、凹凸面３０上にＤＬＣ膜３１を形成する場合、酸化ケイ素（ＳｉＯ2 ）や酸化アルミニウム（Ａｌ2 Ｏ3 ）等の酸化物等のブラスト材を用いると、ＤＬＣ膜３１の密着性を大きく損ねるので、ブラスト材として炭化ケイ素（ＳｉＣ）を用いるのがよい。ＳｉＣを破砕したブラスト材はモース硬度１３と非常に硬く、角が立っているため、焼入れ後のアジャストスクリュ１６における圧力側フランク２１ｂに対して容易に凹凸をつけることができる。この場合、凹凸の頂点は鋭くなるため、バレル研摩して角をとる必要がある。
【００５７】
図６（Ｉ）は凹凸面３０上に設けられたＤＬＣ膜３１の表面粗さ曲線を示し、そのＤＬＣ膜３１の表面粗さはＲａ１．６〜１２．５とされている。一方、図６（II）は、雌ねじ１５ａのねじ山における圧力側フランク２１ａの表面粗さ曲線を示し、その表面粗さはＲａ０．１〜３．２とされている。
【００５８】
ＤＬＣ膜３１の表面粗さをＲａ１．６〜１２．５とすることにより、圧力側フランク２１ａ、２１ｂが接近する際に、そのフランク２１ａ、２１ｂ間の油膜を効果的に排除することができる。この油膜の排除効果は、耐久的使用後にも維持させる必要がある。
【００５９】
実験的に、ねじ係合面は耐久的使用により５μｍ程度摩耗する。よって、凹凸の山の頂上から谷底までの幅（Ｐｋ−Ｐｋ）、換言するとディンプルの深さは、１０μｍ以上が好ましく、ねじ山の形状崩れによる性能変化の生じない５０μｍ以下が適当である。
【００６０】
また、ディンプルの面積を換算した等価円直径はφ５０μｍ以下では充分な油膜の排除効果が得られず、５００μｍ以上ではそれほど広くない圧力側フランク２１ｂに均一に凹凸をつけることが困難になる。
【００６１】
よって、ディンプルの等価円直径はφ５０〜５００μｍが好ましく、アジャストスクリュ１６のスムーズな動きと量産時の製品のバラツキを保証するには１００〜２００μｍ程度がより好ましい。この点は、摩擦係数の低減を狙った潤滑油保持のためのディンプルの理想的な等価円直径がφ５〜１００μｍである特開２００３−１３７１０号公報に記載の発明と特徴的な違いがある。
【００６２】
上記表面形状を負荷長さ率という指標で見ると、圧力側フランク２１ａ、２１ｂを接触させた段階で負荷長さ率が１０％以上であれば、アジャストスクリュ１６のスムーズな動きに支障は無く、摩耗した段階で８０％以下であれば、油膜の排除効果が得られ、圧力側フランク２１ａ、２１ｂに必要最低限の摩擦力が維持される。すなわち、凹凸の頂点は負荷長さ率が１０％以上になる程度に丸められ、最表面から５μｍの深さの位置で８０％以下になるようにディンプルが形成されているようにする。
【００６３】
実験的に、上述のような梨地状凹凸面３０をＳＵＳのＲＣＷやセラミック球のショットピーニングで形成するには、ブラスト材の直径をφ０．３〜１．２ｍｍ、投射空気圧を０．３〜０．８ＭＰａで調整すればよい。また、熱処理された鋼のような比較的硬い素材にＳｉＣをブラスト材としてショットする場合には、粒番号♯３０〜８０（ＩＳＯ・ＡＮＳＩ／５９５〜２１０μｍ）を用いるのが適当である。
【００６４】
ここで、負荷長さ率とは切断レベルにおける輪郭曲線要素の負荷長さの評価長さに対する比のことをいう。
【００６５】
前記ショットピーニングで形成された凹凸は研摩等の機械加工と異なり、圧力側フランク２１ｂに多数存在する凸部の頂点の高さがばらつくことになる。その結果、初めに、最も高い凸部の頂点でＤＬＣ膜３１の一部が摩耗しても、粗さの範囲内で次々に新しいＤＬＣ膜３１が雌ねじ１５ａの圧力側フランク２１ａと接触する。
【００６６】
一般に、ＤＬＣ膜３１は非常に薄く、１〜３μｍの膜厚でコーティングされることが多い。近年の高密度ＤＬＣ膜３１の硬度はＨｖ１０００〜１５００前後に設計されており、高硬度ではあるが、ラッシュアジャスタの圧力側フランク面に使用した場合、摩耗は免れ得ない。
【００６７】
下地の面粗さがＤＬＣ膜３１の膜厚に対して小さく、仕上げ加工されている場合、あるいは凹凸面の凸部の頂点の高さが揃っているような機械加工面では、ＤＬＣ膜３１の厚さ分摩耗が進行すると、下地が突然露出して摩擦係数が急激に変化する。低摩擦オイルによる潤滑下では、ＤＬＣ膜３１の摩擦係数が約０．１であるのに対し、鋼同士ではトライボフィルムが形成されるため、０．０４程度となる。
【００６８】
これに対し、ショットピーニングにより形成された梨地状凹凸面は凸部の高さ分布がＤＬＣ膜３１の膜厚に対して広く、摩耗が徐々に進行しても次々に低い凸部の頂上にあるＤＬＣ膜３１が荷重を支えることになり、その結果、常に安定した摩擦係数を得ることができる。また、凹凸面３０上にＤＬＣ膜３１を設けたことにより、ＤＬＣ膜３１に割れが生じてもＤＬＣ膜３１が広い範囲にわたって割離するおそれはない。
【００６９】
実施の形態では、アジャストスクリュ１６における雄ねじ１６ａの圧力側フランク２１ｂにＤＬＣ膜から成る高硬度被膜３１を形成したが、ねじ孔１５における雌ねじ１５ａの圧力側フランク２１ａに高硬度被膜３１を設けるようにしてもよい。
【図面の簡単な説明】
【００７０】
【図１】この発明にかかるラッシュアジャスタが組込まれた動弁装置の縦断正面図
【図２】図１のラッシュアジャスタを示す断面図
【図３】ナット部材とアジャストスクリュのねじ係合部を拡大して示す断面図
【図４】アジャストスクリュの雄ねじの一部を拡大して示す断面図
【図５】ナット部材とアジャストスクリュを一部切欠して示す分解斜視図
【図６】（Ｉ）はＤＬＣ膜の表面粗さを示すグラフ、（II）はナット部材の圧力側フランクの表面粗さを示すグラフ
【符号の説明】
【００７１】
１    カム
２    バルブステム
１１    リフタボディ
１２    端板
１５    ねじ孔
１５ａ    雌ねじ
１６    アジャストスクリュ
１６ａ    雄ねじ
１７    弾性体
２１ａ、２１ｂ    圧力側フランク
２２ａ、２２ｂ    遊び側フランク
３０    凹凸面
３１    高硬度被膜
【図１】
2005127189.tif 000003
【図２】
2005127189.tif 000004
【図３】
2005127189.tif 000005
【図４】
2005127189.tif 000006
【図５】
2005127189.tif 000007
【図６】
2005127189.tif 000008